【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】  i) 式I
【化１】
2003502473.tif 000001
[式中、R1、R2、R3、R4及びR5は、それぞれ独立して任意に置換されたC1-20-アルキル、任意に置換されたC1-20-アルコキシ、任意に置換されたアリール及び任意に置換されたアリールオキシからなる群から選択され; Xは＞C(=O)であり;かつnは0又は1以上の整数である]の末端基を少なくとも1つ有する少なくとも1つの側鎖からなる少なくとも1つのバインダーコポリマー; 及び
ii) 繊維
からなる自己研磨性の海洋防汚塗料組成物。
【請求項２】  末端基が、一般式II:
【化２】
2003502473.tif 000002
[式中、X、R3、R4及びR5は請求項１に定義されるとおりである]を有する請求項１に記載の自己研磨性の海洋防汚塗料組成物。
【請求項３】  R1、R2、R3、R4及びR5が、C1-20-アルキル、C1-20-アルコキシ、任意に置換されたフェニル、任意に置換されたフェノキシ及び任意に置換されたナフチルからなる群からそれぞれ個々に選択される請求項１又は２に記載の自己研磨性の海洋防汚塗料組成物。
【請求項４】  トリオルガノシリル基、-Si(R3)(R4)(R5)が、トリメチルシリル、トリエチルシリル、トリ-n-プロピルシリル、トリ-n-ブチルシリル、トリ-イソ-プロピルシリル、トリ-n-ペンチルシリル、トリ-n-ヘキシルシリル、トリ-n-オクチルシリル、トリ-n-ドデシルシリル、トリフェニルシリル、トリ-p-メチル-フェニルシリル、トリベンジルシリル、トリ-2-メチルイソプロピルシリル、トリ-tert-ブチルシリル、エチルジメチルシリル、n-ブチルジメチルシリル、ジ-イソ-プロピル-n-ブチルシリル、n-オクチル-ジ-n-ブチルシリル、ジ-イソ-プロプリルオクタデシル-シリル、ジシクロヘキシルフェニルフェニルシリル、tert-ブチルジフェニルシリル、ドデシルジフェニルシリル及びジフェニルメチルシリルからなる群から選択される請求項の１〜３のいずれか１つに記載の自己研磨性の海洋防汚塗料組成物。
【請求項５】  トリオルガノシリル基が、トリ-n-ブチルシリル、トリ-tert-ブチルシリル、トリフェニルシリル、フェニルジメチルシリル、ジフェニルメチルシリル、トリ-イソ-プロピルシリル及びトリメチルシリルからなる群から選択される請求項４に記載の自己研磨性の海洋防汚塗料組成物。
【請求項６】  トリオルガノシリル基が、トリ-イソ-プロピルシリルである請求項５に記載の自己研磨性の海洋防汚塗料組成物。
【請求項７】  バインダーコポリマーが、アクリルコポリマー、メタクリルコポリマー、マレイン酸コポリマー、フマル酸コポリマー、イタコン酸コポリマー、シトラコン酸コポリマー及びその混合物からなる群から選択される請求項の１〜６のいずれか１つに記載の自己研磨性の海洋防汚塗料組成物。
【請求項８】  バインダーコポリマーが、アクリルコポリマー、メタクリルコポリマー及びその混合物からなる群から選択される請求項７に記載の自己研磨性の海洋防汚塗料組成物。
【請求項９】  アクリルコポリマー又はメタクリルコポリマーが、メチルメタクリレート、メトキシエチルメタクリレート及びその混合物からなる群から選択されるコモノマー単位からなる請求項７又は８に記載の自己研磨性の海洋防汚塗料組成物。
【請求項１０】  バインダーコポリマーが、請求項２で定義される一般式IIの末端基を有するモノマー単位と、メトキシエチル(メタ)アクリレート、エトキシエチル(メタ)アクリレート、プロポキシエチル(メタ)アクリレート、ブトキシエチル(メタ)アクリレート、ヘキソキシエチル(メタ)アクリレート、メトキシジエチレングリコール(メタ)アクリレート、メトキシトリエチレングリコール(メタ)アクリレート、エトキシジエチレングリコール(メタ)アクリレート及びエトキシトリエチレングリコール(メタ)アクリレートから選択される第二モノマーBとの組み合わせからなる請求項の１〜９のいずれか１つに記載の自己研磨性の海洋防汚塗料組成物。
【請求項１１】  コポリマーの重量平均分子量が、1,000〜1,500,000の範囲、例えば5,000〜1,000,000の範囲、好ましくは5,000〜500,000の範囲、例えば5,000〜100,000の範囲である請求項の１〜１０のいずれか１つに記載の自己研磨性の海洋防汚塗料組成物。
【請求項１２】  繊維が固体容量で3〜8%量で塗料に存在する請求項の１〜１１のいずれか１つに記載の自己研磨性の海洋防汚塗料組成物。
【請求項１３】  さらに、少なくともひとつの生物活性剤からなる請求項の１〜１２のいずれか１つに記載の自己研磨性の海洋防汚塗料組成物。
【請求項１４】  さらに少なくともひとつの顔料、少なくともひとつの染料、少なくともひとつの添加剤及び／又は少なくともひとつの溶剤からなる請求項の１〜１３のいずれか１つに記載の自己研磨性の海洋防汚塗料組成物。
【請求項１５】    i) 2ヶ月(ここに記載されるような)ローター試験で試験した際に、無繊維塗料について行った同一の試験と比較して、「クラッキング密度」、「クラックの大きさ」、「フレーク面積」又は「フレーキングの大きさ」に関して少なくとも1ランク単位値、好ましくは少なくとも2ランク単位値、例えば少なくとも3ランク単位値の減少を示し、又は
ii)   8ヶ月間(ここに記載されるような)ブリスターボックス試験で試験した際に、無繊維塗料について行った同一の試験と比較して、「クラッキング密度」、「クラックの大きさ」、「フレーク面積」又は「フレーキングの大きさ」に関して少なくとも1ランク単位値、好ましくは少なくとも2ランク単位値、例えば少なくとも3ランク単位値の減少を示す
請求項の１〜１４のいずれか１つに記載の自己研磨性の海洋防汚塗料組成物。
【請求項１６】    4ヶ月(ここで記載されるような)ローター試験で試験した際に、無繊維塗料について行われる同一の試験と比較して、「クラッキング密度」、「クラックの大きさ」、「フレーク面積」又は「フレーキングの大きさ」に関して少なくとも1ランク単位値、好ましくは少なくとも2ランク単位値、例えば少なくとも3ランク単位値の減少を示す
請求項の１〜１５のいずれか１つに記載の自己研磨性の海洋防汚塗料組成物。
【請求項１７】    i) 2ヶ月間(ここで記載されるような)ローター試験で試験した際に、「クラックの大きさ」又は「クラッキング密度」に関してせいぜい1、好ましくは0のランク値を示し;又は
ii)   2ヶ月間(ここに記載されるような)ローター試験で試験した際に、「フレーク面積」又は「フレーキングの大きさ」に関してせいぜい1、好ましくは0のランク値を示し;又は
iii) 8ヶ月(ここに記載されるような)ブリスターボックス試験で試験した際に、「クラックの大きさ」又は「クラッキング密度」に関してせいぜい1、好ましくは0のランク値を示し;又は
iv)   8ヶ月(ここで記載されるような)ブリスターボックス試験で試験した際に、「フレーク面積」又は「フレーキングの大きさ」に関してせいぜい1、好ましくは0のランク値を示す
請求項の１〜１６のいずれか１つに記載の自己研磨性の海洋防汚塗料組成物。
【請求項１８】    i) 4ヶ月(ここで記載されるような)ローター試験で試験した際に、「クラックの大きさ」又は「クラッキング密度」に関してせいぜい1、好ましくは0のランク値を示し;又は
ii)   4ヶ月(ここで記載されるような)ローター試験で試験した際に「フレーク面積」又は「フレーキングの大きさ」に関してせいぜい1、好ましくは0のランク値を示す
請求項の１〜１７のいずれか１つに記載の自己研磨性の海洋防汚塗料組成物。
【請求項１９】    繊維が、モデル塗料組成物A
固体容量で58％のここに記載されるようなコポリマー
固体容量で2％の湿潤剤
固体容量で2％の燻蒸シリカ
固体容量で2％の変性ポリエチレンワックス
固体容量で36％の酸化第一銅
に導入される際に、固体容量で5％量であるような繊維であり、
i) 2ヶ月(ここで記載されるような)ローター試験で試験した際に、無繊維塗料について行った同一の試験と比較して、「クラックの大きさ」、「クラッキング密度」、「フレーク面積」又は「フレーキングの大きさ」に関して少なくとも1ランク単位値、好ましくは少なくとも2のランク単位値、例えば少なくとも3のランク単位値の減少を示し;又は
ii)   (ここで記載されるような)ブリスターボックス試験で試験した際に、無繊維塗料について行った同一の試験と比較して、「クラックの大きさ」、「クラッキング密度」、「フレーク面積」又は「フレーキングの大きさ」に関して少なくとも1ランク単位値、好ましくは少なくとも2ランク単位値、例えば少なくとも3ランク単位値の減少を示す
請求項の１〜１８のいずれか１つに記載の自己研磨性の海洋防汚塗料組成物。
【請求項２０】  繊維が、モデル塗料組成物A
固体容量で58％のここに記載されるようなコポリマー
固体容量で2％の湿潤剤
固体容量で2％の燻蒸シリカ
固体容量で2％の変性ポリエチレンワックス
固体容量で36％の酸化第一銅
に導入される際に、固体容量で5％量であるような繊維であり、4ヶ月(ここで記載されるような)ローター試験で試験した際に、無繊維塗料について行われる同一の試験と比較して、「クラックの大きさ」、「クラッキング密度」、「フレーク面積」又は「フレーキングの大きさ」に関して少なくとも1ランク単位値、好ましくは少なくとも2ランク単位値、例えば少なくとも3ランク単位値の減少を示す
請求項の１〜１９のいずれか１つに記載の自己研磨性の海洋防汚塗料組成物。